(57)【要約】【課題】安全で環境に対応した高い難燃性を示すと共に、特に防護衣料において、より安全な性能を長期にわたり提供することが可能な耐久性に優れた、メタ型全芳香族ポリアミド繊維を用いた織物を提供すること。【解決手段】有機溶剤に５％以上溶解し、該有機溶剤の６０％水溶液には不溶であり、熱分解開始温度が３００℃以上である有機リン化合物を、紡糸ドープに対しリン含有量が０．２〜５．０質量％となるように添加した後、紡糸して得た原綿を用いて織物とする。【選択図】なし【特許請求の範囲】
【請求項１】
メタ型全芳香族ポリアミド繊維を含む織物であって、該メタ型全芳香族ポリアミド繊維中におけるリン含有量が０．２質量％以上となるように有機リン化合物が含有されており、該繊維の燃焼時限界酸素指数ＬＯＩが３３以上であり、かつ明度Ｌ値が８５以上である難燃性織物。
【請求項２】
メタ型全芳香族ポリアミド繊維に含まれる有機リン化合物の熱分解開始温度が３００℃以上である請求項１記載の難燃性織物。
【請求項３】
有機リン化合物が、メタ型全芳香族ポリアミド繊維の製造に用いる有機溶剤に５％以上溶解し、該有機溶剤の６０％水溶液には不溶である請求項１または２に記載の難燃性織物。
【請求項４】
メタ型全芳香族ポリアミド繊維におけるハロゲン含有量が０．２質量％以下である請求項１〜３のいずれか１項に記載の難燃性織物。
【請求項５】
請求項１〜４のいずれか１項に記載の難燃性織物からなるフィルター用スクリム。
【請求項６】
請求項５記載のフィルター用スクリムを用いたフィルター。
【発明の詳細な説明】
【技術分野】
【０００１】
本発明は、メタ型全芳香族ポリアミド繊維からなる難燃性織物及び該難燃性織物からなるフィルター用スクリム、並びに該フィルター用スクリムを用いたフィルターに関するものであり、さらに詳しくは、燃焼時限界酸素指数ＬＯＩが少なくとも３３以上である難燃性能を持ったメタ型全芳香族ポリアミド繊維からなる難燃性織物及び該難燃性織物からなるフィルター用スクリム、並びに該フィルター用スクリムを用いたフィルターに関するものである。
【背景技術】
【０００２】
従来、芳香族ジアミンと芳香族ジカルボン酸ジハライドとから製造される全芳香族ポリアミドが耐熱性及び難燃性に優れていることは周知であり、また、これらの全芳香族ポリアミドはアミド系極性溶媒に可溶であり、全芳香族ポリアミドを該溶媒に溶解した重合体溶液から乾式紡糸、湿式紡糸、半乾半湿式紡糸等の方法により繊維となし得ることもよく知られている。これら全芳香族ポリアミドのうち、ポリメタフェニレンイソフタルアミドで代表されるメタ型全芳香族ポリアミド（「メタアラミド」と称されることもある）の繊維からなる織物は、耐熱・難燃性繊維として特に有用なものであり、これらの特性を発揮する分野、例えば、フィルター、電子部品等の産業用途や、耐熱性、防炎性、耐炎性が重視されるフィルター用途等に用いられている。
【０００３】
これらの分野においてメタ型全芳香族ポリアミド繊維からなる織物の難燃性は、火災防止、人命保護の観点からもより高く安定したものが求められている。
【０００４】
そこで、メタ型全芳香族ポリアミド繊維からなる織物の難燃性を改善するため、ポリマーに有機リン化合物、含リンフェノール樹脂、ハロゲン化合物等を添加する方法が提案されており、ハロゲン原子含有の有機リン化合物を配合して難燃性を改善する方法が提案されている（下記特許文献１参照）。
【０００５】
しかし、繊維を安定して加工するのを妨げないように添加されるこれらの剤は低分子量の有機化合物であるため、繊維成形加工時にその一部が排出・脱落されてしまう傾向があり、さらにはハロゲン含有の為に環境問題を危惧した近年の脱ハロゲン化の動きに逆行している。
【０００６】
一方、メタ型全芳香族ポリアミド繊維は、その製造プロセスにアミド系有機溶媒を使用することが一般的であり、このことにより繊維中にアミド系溶媒が残留することが知られており、このことにより、本来メタ型全芳香族ポリアミドが有している難燃性が充分に発揮できず、難燃性に劣るものしか得られないという欠点を有している（特許文献２〜１０）。
【０００７】
メタ型全芳香族ポリアミド繊維からなる織物の難燃性能をさらに向上させるには、この残留溶媒量を低減することが望ましいと考え、メタ型全芳香族ポリアミドの重量を基準にして０．１〜１０重量％の層状粘土鉱物を含有させ、この繊維中に残存する溶媒量を１．０％以下とし、本来メタ型全芳香族ポリアミドが有している難燃性を有効に発現させ、難燃剤を配合することなしに難燃効果の良好なメタ型全芳香族ポリアミド繊維を得る方法が提案されている（特許文献１１）。
【０００８】
しかし、この方法での難燃性向上には限界があり、それ以上の性能を与えるには難燃剤の配合が必須となり、当初の課題が十分に解決されていなかった。
さらに、繊維中に添加が容易であり、安価な難燃剤の多くは、１６０℃〜３００℃で熱分解するために該繊維の製造段階で分解が開始し、黄色く変色するため、白色の繊維を得ることが出来なかった。
【先行技術文献】
【特許文献】
【０００９】
【特許文献１】特開昭５３−１２２８１７号公報
【特許文献２】特公昭３５−１４３９９号公報
【特許文献３】特公昭４７−１０８６３号公報
【特許文献４】特公昭４８−１７５５１号公報
【特許文献５】特開昭５０−５２１６７号公報
【特許文献６】特開昭５６−３１００９号公報
【特許文献７】特開平８−７４１２１号公報
【特許文献８】特開平１０−８８４２１号公報
【特許文献９】特開２０００−３０３３６５公報
【特許文献１０】特開２００１−３４８７２６公報
【特許文献１１】特開２００７−２５４９１５公報
【発明の概要】
【発明が解決しようとする課題】
【００１０】
本発明は、上記背景技術における問題点の解決を課題とし、その目的は、より安全で環境に対応した難燃性の高いメタ型全芳香族ポリアミド繊維からなる織物難燃性織物及び該難燃性織物からなるフィルター用スクリム、並びに該フィルター用スクリムを用いたフィルターを提供することにある。
【課題を解決するための手段】
【００１１】
発明者は、上記の課題を解決するために鋭意検討をおこなった結果、メタ型全芳香族ポリアミド繊維の製造に用いる有機溶剤に５％以上溶解し、該有機溶剤６０％水溶液においては不溶となる有機リン化合物からなる難燃剤をメタ型全芳香族ポリアミド繊維中に対しリン含有量が０．２重量％から５．０重量％（以下、ｗｔ％と表記する場合がある。）となるように添加することで、その繊維の限界酸素指数ＬＯＩが少なくとも３３以上と、難燃剤の添加なしでは発現し得ない高い難燃性能を持ったメタ型全芳香族ポリアミド繊維が得られることを見出し、該繊維を用いることによって難燃性の高い織物を得ることができた。
【００１２】
即ち、本発明によれば、メタ型全芳香族ポリアミド繊維を含む織物であって、該繊維中におけるリン含有量が０．２重量％以上となるように有機リン化合物が含有されており、該繊維の燃焼時限界酸素指数ＬＯＩが３３以上であり、かつ明度Ｌ値が８５以上である難燃性織物、及び、
上記難燃性織物からなるフィルター用スクリム、並びに、
上記フィルター用スクリムを用いたフィルター、
が得られる。
【００１３】
上記有機リン化合物は、メタ型全芳香族ポリアミド繊維の製造に用いる有機溶剤に５％以上溶解するため、紡糸ドープへの添加が容易であり、該有機リン化合物とメタ型全芳香族ポリアミドがともに溶解状態で均一に混合されることから繊維成形加工時に単糸切れなどの不具合が起こりにくくなり安定した繊維の製造が可能となる。
【００１４】
また該有機リン化合物は、該有機溶剤６０％水溶液において不溶となる特性を持っていることから、繊維成形加工時においてその凝固液となる該有機溶剤水溶液中への溶出がなく、繊維中に効率よく残留するため難燃性能発現への寄与率が高くなる。
【００１５】
さらに、該有機リン化合物の熱分解開始温度が３００℃以上である時、繊維成形加工時に実施される熱処理による分解は、ほとんど起こらず、変色や強度低下も小さくなり、Ｌ値が８５以上のメタ型全芳香族ポリアミド繊維を得ることができる。さらに該有機リン化合物にハロゲンが含まれていないものを選択することにより環境問題への対応も可能となる。
【発明の効果】
【００１６】
本発明によれば、有機リン化合物からなる難燃剤がメタ型全芳香族ポリアミド繊維の製造に用いる有機溶剤に５％以上溶解し、紡糸ドープ中で該メタ型全芳香族ポリアミドと溶解混合されるため均一に混合され、繊維成形加工において糸切れなどの生産性低下が少なくなる。
【００１７】
また該有機溶剤６０％水溶液において不溶となる特性を持っていることから、繊維成形加工時において使用される凝固液となる該有機溶剤水溶液中への溶出がなく、繊維中に効率よく残留することから、該有機溶剤水溶液に溶解する難燃剤を用いた場合に対し少ない添加量で効果を得ることができる。
【００１８】
また、コスト面・環境面から該有機溶媒は使い捨てとせず凝固液から抽出・蒸留・回収され再利用するが、この工程への難燃剤の混入がなく腐食などの影響を与えることが無くなる。さらに熱分解開始温度が３００℃以上である該有機リン化合物を使用することでＬ値が８５以上の白色メタ型全芳香族ポリアミド繊維からなる織物を得ることが可能となる。
【発明を実施するための形態】
【００１９】
本発明におけるメタ型全芳香族ポリアミドは、メタ型芳香族ジアミンとメタ型芳香族ジカルボン酸ハライドとを原料として、例えば溶液重合や界面重合させることにより製造されるポリアミドであるが、本発明の目的を阻害しない範囲内で、例えばパラ型等の他の共重合成分を共重合したものであってもよい。      
【００２０】
上記メタ型芳香族ジアミンとしては、メタフェニレンジアミン、３，４’−ジアミノジフェニルエーテル、３，４’−ジアミノジフエニルスルホン等及びこれらの芳香環にハロゲン、炭素数１〜３のアルキル基等の置換基を有する誘導体、例えば２，４−トルイレンジアミン、２，６−トルイレンジアミン、２，４−ジアミノクロルベンゼン、２，６−ジアミノクロルベンゼン等を使用することができる。
【００２１】
なかでも、メタフェニレンジアミン、またはメタフェニレンジアミンを７０モル％以上含有する上記の混合ジアミンが好ましい。
【００２２】
また、上記メタ型芳香族ジカルボン酸ハライドとしては、イソフタル酸クロライド、イソフタル酸ブロマイド等のイソフタル酸ハライド、及びこれらの芳香環にハロゲン、炭素数１〜３のアルコキシ基等の置換基を有する誘導体、例えば３−クロルイソフタル酸クロライド、３−メトキシイソフタル酸クロライドを使用することができる。なかでも、イソフタル酸クロライド又はイソフタル酸クロライドを７０モル％以上含有する上記の混合カルボン酸ハライドが好ましい。      
【００２３】
上記のジアミンとジカルボン酸ハライド以外で使用し得る共重合成分としては、芳香族ジアミンとして、パラフェニレンジアミン、２，５−ジアミノクロルベンゼン、２，５−ジアミノブロムベンゼン、アミノアニシジン等のベンゼン誘導体、１，５−ナフチレンジアミン、３，４’−ジアミノジフェニルエーテル、４，４’−ジアミノジフェニルエーテル、４，４’−ジアミノジフェニルケトン、４，４’−ジアミノジフェニルアミン、４，４’−ジアミノジフェニルメタン等が挙げられ、一方、芳香族ジカルボン酸ハライドとして、テレフタル酸クロライド、１，４−ナフタレンジカルボン酸クロライド、２，６−ナフタレンジカルボン酸クロライド、４，４’−ビフェニルジカルボン酸クロライド、４，４’−ジフェニルエーテルジカルボン酸クロライド等が挙げられる。
【００２４】
これらの共重合成分の共重合比は、あまりに多くなりすぎるとメタ型全芳香族ポリアミドの特性が低下しやすいので、メタ型全芳香族ポリアミドの全酸成分を基準として２０モル％以下が好ましい。特に、好適なメタ型全芳香族ポリアミドは、全繰返し単位の８０モル％以上がメタフェニレンイソフタルアミド単位からなるポリアミドであり、なかでもポリメタフェニレンイソフタルアミドが好ましい。
【００２５】
かようなメタ型全芳香族ポリアミドの重合度は、３０℃において９７％濃硫酸を溶媒として測定した固有粘度（ＩＶ）が１．３〜３．０の範囲が適当である。
【００２６】
次にここで得られたメタ型全芳香族ポリアミドを溶解する溶媒に溶解して紡糸ドープを調整するが、重合後メタ型全芳香族ポリアミドを単離せずそのまま紡糸ドープとすることも可能である。ここで用いる溶媒としてアミド系溶媒を一般的に用いることができ、主なアミド系溶媒としては、Ｎ−メチル−２−ピロリドン（ＮＭＰ）、ジメチルホルムアミド（ＤＭＦ）、ジメチルアセトアミド（ＤＭＡｃ）等を例示することができる。これらのなかでは溶解性と取り扱い安全性の観点から、ＮＭＰまたはＤＭＡｃを用いることが好ましい。
【００２７】
溶液濃度としては、次工程である紡糸・凝固工程での凝固速度および重合体の溶解性の観点から、適当な濃度を適宜選択すればよく、例えば、ポリマーがポリメタフェニレンイソフタルアミドで溶媒がＮＭＰの場合には、通常は１０〜３０質量％の範囲とすることが好ましい。
【００２８】
本発明において、この紡糸ドープに有機リン化合物からなる難燃剤を添加するが、特に紡糸ドープの溶媒に５％以上溶解し、さらにこの溶媒の６０％水溶液には溶解しない特性を持ったものを選定して添加することで、紡糸ドープ中に溶解させ均一に混ぜ合わすことが可能となり、繊維成形加工後の繊維中への残留率も高く効率の良い加工となる。
【００２９】
一方、溶媒に５％未満しか溶解しない場合、紡糸ドープに必要な量を溶解することが困難となる。さらにこの溶媒に不溶な場合、紡糸ドープに添加するには均一に分散させることが必要となるが、非常に難しい工程となる。また均一に分散できたとしても粒子または、粒子の凝集物が存在すると繊維成形加工時に単糸が切断するなどの不具合が多く発生する上、繊維化できたとしても該繊維の強度が低下する。
【００３０】
また、紡糸ドープの溶媒に５％以上溶解し、この溶媒の６０％水溶液にも十分溶解するものは、繊維成形加工時にこの溶媒と一緒に難燃剤も抜け落ちてしまいあらかじめ多くの剤を添加しておかなければその性能を発現することが出来ず、効率が悪く不適切な加工となる。
【００３１】
該有機リン化合物の熱分解開始温度は、３００℃以上であることが好ましく、さらに３３０℃以上であることがより好ましい。この熱分解開始温度が高いと有機リン酸化合物による難燃性能が高くなるだけでなく、メタ型全芳香族ポリアミドの繊維成形加工時に実施する熱処理加工時に分解が抑えられそれに起因する変色や難燃性の低下を防ぐことができる。
【００３２】
さらに該有機リン化合物にハロゲンが含まれていないものを選択することで、環境問題への対応も可能となる。
【００３３】
ここで用いる有機リン化合物からなる難燃剤として、芳香族リン酸エステル類、芳香族縮合リン酸エステル類、含ハロゲンリン酸エステル類、含ハロゲン縮合リン酸エステル類の中から上記特徴にあったものを選定することができる。特に紡糸ドープの溶媒に５％以上溶解し、さらにこの溶媒の６０％水溶液には溶解しない特性を持ったものに該当するのは、芳香族縮合リン酸エステル類に多く、主に、レゾルシノールビス−ジフェニルホスフェート（ＲＤＰ）レゾルシノールビス−ジキシレニルホスフェート（ＲＤＸ）ビスフェノールＡビス−ジフェニルホスフェート（ＢＤＰ）などを使用することができる。
【００３４】
次に、上記のとおり調製された紡糸ドープを凝固液中へ紡出し凝固させる。紡糸装置としては特に限定されるものではなく、従来公知の湿式紡糸装置を使用することができる。
また、安定して湿式紡糸できるものであれば、紡糸口金の紡糸孔数、配列状態、孔形状等は特に制限する必要はなく、例えば、孔数が５００〜３０，０００個、紡糸孔径が０．０５〜０．２ｍｍのスフ用の多ホール紡糸口金等を用いてもよい。
また、紡糸口金から紡出する際の紡糸ドープの温度は、１０〜９０℃の範囲が適当である。
【００３５】
本発明に用いられる繊維を得るために用いる凝固浴の例としては、無機塩を含まないアミド系溶媒濃度４５〜６０質量％の水溶液を、浴液の温度１０〜３５℃の範囲で用いる。
【００３６】
アミド系溶媒濃度４５質量％未満ではスキンが厚い構造となってしまい、洗浄工程における洗浄効率が低下し、最終繊維に溶媒が残存することとなる。また、アミド系溶媒濃度６０質量％を超える場合には、繊維内部に至るまで均一な凝固を行うことができず、このため、繊維成形加工時に単糸が切断するなどの不具合が多く発生する。なお、凝固浴中への繊維の浸漬時間は、０．１〜３０秒の範囲が適当である。
【００３７】
次に凝固浴にて凝固して得られた繊維が可塑状態にあるうちに、可塑延伸浴中にて繊維を延伸処理する。可塑延伸浴液としては特に限定されるものではなく、従来公知の浴液を採用することができる。
【００３８】
本発明に用いられる繊維を得るためには、可塑延伸浴中の延伸倍率を、３．５〜５．０倍の範囲とする必要があり、さらに好ましくは３．７〜４．５倍の範囲とする。本発明に用いられる繊維の製造においては、可塑延伸浴中にて特定倍率の範囲で可塑延伸することにより、凝固糸中からの脱溶剤を促進することができる。
【００３９】
可塑延伸浴中での延伸倍率が３．５倍未満である場合には、凝固糸中からの脱溶剤が不十分となる。また、破断強度が不十分となり、製織工程等の加工工程における取り扱いが困難となる。一方で、延伸倍率が５．０倍を超える場合には、単糸切れが発生するため、工程安定性が悪くなる。
【００４０】
可塑延伸浴の温度は、１０〜９０℃の範囲が好ましい。好ましくは温度２０〜９０℃の範囲にあると、工程安定性がよい。
【００４１】
次に、繊維中に残留している溶剤を洗浄する。この工程においては、可塑延伸浴にて延伸された繊維を、十分に洗浄する。洗浄は、得られる繊維の品質面に影響を及ぼすことから、多段で行うことが好ましい。特に、洗浄工程における洗浄浴の温度および洗浄浴液中のアミド系溶媒の濃度は、繊維からのアミド系溶媒の抽出状態および洗浄浴からの水の繊維中への浸入状態に影響を与える。このため、これらを最適な状態とする目的においても、洗浄工程を多段とし、温度条件およびアミド系溶媒の濃度条件を制御することが好ましい。
【００４２】
温度条件およびアミド系溶媒の濃度条件については、最終的に得られる繊維の品質を満足できるものであれば、特に限定されるものではない。ただし、最初の洗浄浴を６０℃以上の高温とすると、水の繊維中への浸入が一気に起こるため、繊維中に巨大なボイドが生成し、品質の劣化を招く。このため、最初の洗浄浴は、３０℃以下の低温とすることが好ましい。
【００４３】
繊維中に溶媒が残っている場合、該繊維の難燃性を低下させる上に、該繊維を用いた製品の加工、および当該繊維を用いて形成された製品の使用における環境安全性においても好ましくない。このため、本発明に用いられる繊維に含まれる溶媒量は、０．２％以下であり、より好ましくは０．１５％以下であり、０．１％以下であることが特に好ましい。
【００４４】
次に、乾熱処理工程においては、洗浄工程を経た繊維を、乾燥・熱処理する。乾熱処理の方法としては特に限定されるものではないが、例えば、熱ローラー、熱板等を用いる方法を挙げることができる。乾熱処理を経ることにより、最終的に、本発明に用いられるメタ型全芳香族ポリアミド繊維を得ることができる。
【００４５】
本発明に用いられる繊維を得るためには、乾熱処理工程における熱処理温度を、２６０〜３５０℃の範囲とする必要があり、２７０〜３４０℃の範囲とすることがさらに好ましい。
【００４６】
熱処理温度が２６０℃未満の場合には、繊維の結晶化が不十分となり、繊維の収縮性が高くなる。一方で、３５０℃を越える場合には、繊維の黄変や、ポリマーのＩＶの低下が部分的に発生するめ好ましくない。また、乾熱処理温度を２７０〜３４０℃の範囲とすることは、得られる繊維の破断強度の向上に寄与する。
【００４７】
本発明のメタ型全芳香族ポリアミド繊維からなる織物は、上記で得られたメタ型全芳香族ポリアミド繊維（トウ）に捲縮を付与したのち、短くカットし、打綿、梳綿、練条、粗紡、巻返し工程を経て、メタ型全芳香族ポリアミド繊維からなる紡績糸などから公知の方法を用いて作成することが出来る。
【００４８】
紡績糸を得るためには、先ず、メタ型全芳香族ポリアミド長繊維に捲縮を施す。捲縮を施す方法としては、特に限定されるものではなく、公知の方法を採用することができる。
【００４９】
引き続き、捲縮処理が施された長繊維をカットすることにより、紡績工程に付すための短繊維を得る。カットする方法は特に限定されるものではなく、公知の方法を採用することができる。例えば、ロータリーカッターを用いて、長繊維を所定の繊維長にカットする方法が挙げられる。
【００５０】
［紡績工程］
紡績糸を作製する方法は特に限定されるものではなく、リング紡績やエアジェット紡績などの公知の方法を採用することができる。また、連続糸条（トウ）を牽切加工することにより、短繊維とし、これを紡績糸とする牽切紡績糸を採用することもできる。
【００５１】
［織物及びスクリム、並びに該スクリムを用いたフィルター］
本発明の織物をスクリムとして用いる際の経糸、緯糸の総繊度は、スクリムの組織、構成、スクリムと短繊維の質量比率、短繊維の物性、絡合度およびバッグフィルターの構造、形状によって適宜選定される。また、本発明の織物をスクリムとして用いる際のの組織は、例えば平織、綾織、朱子織などが好ましく、なかでも平織物、特にメッシュ状の平織物であることが好ましい。上記の織物をスクリム（基布）とし、これにメタ型全芳香族ポリアミドの短繊維からなるフェルト（不織布）などを一体成形することで機械物性の良好なフィルターを形成することができる。
【実施例】
【００５２】
以下、実施例および比較例により本発明をさらに詳しく具体的に説明する。ただし、これらの実施例および比較例は本発明の理解を助けるためのものであって、これらの記載によって本発明の範囲が限定されるものではない。
【００５３】
なお、例中の「部」および「％」は特に断らない限りすべて質量基準に基づくものであり、量比は特に断らない限り質量比を示す。実施例および比較例における各物性値は下記の方法で測定した。
【００５４】
＜固有粘度（Ｉ．Ｖ．）＞
ポリマーを９７％濃硫酸に溶解し、オストワルド粘度計を用い３０℃で測定した。
【００５５】
＜溶解度評価＞
溶解度評価は、２種の評価液で実施した。(i)メタ型全芳香族ポリアミド繊維の製造に用いる有機溶剤１００％、(ii)該有機溶剤６０％水溶液（有機溶剤６０／水４０）
以下の手順で実施した。
（１）評価液１００ｇをあらかじめ計量したフラスコに測定対象の化合物５ｇを加え２時間攪拌した後、全て溶解した場合、溶解度：＞５％とする。
（２）溶け残りが確認された場合、１２時間以上静置した後、溶け残りが全て溶解していた場合も、溶解度：＞５％とする。
（３）この段階で溶け残りが確認された場合、上澄み液を５０ｇ秤量瓶に取り出し、絶乾法で溶解濃度を重量％で求める。
【００５６】
＜番手＞
ＪＩＳ  Ｌ１０９５に基づき、綿番手を測定した。
＜破断強力、破断伸度＞
ＪＩＳ  Ｌ１０９５に基づき、インストロン社製  型番５５６５を用いて、以下の条件で測定した。測定は６０回実施し、その平均値を採用した。
（測定条件）
つかみ間隔    ：５０ｍｍ
初荷重        ：０．０７４ｃＮ
引張速度      ：３０ｃｍ／分
＜難燃性ＬＯＩ値＞
ＪＩＳ  Ｋ７２０１のＬＯＩ測定法に準拠して、ＬＯＩ値を求めた。
＜明度Ｌ値・色度ｂ値＞
分光色彩計  ＳＤ７０００（日本電色工業製）を用いて測定した。
＜熱分解開始温度＞
Ｐｙｒｉｓ１  ＴＧＡ（ＰｅｒｋｉｎＥｌｍｅｒ製）にて熱重量測定を１０℃／ｍｉｎの速度で昇温して実施、サンプル重量が５％減少した温度を熱分解開始温度とした。
＜織物の耐光性＞
ＪＩＳ  Ｌ１０９６の織物の耐光性試験法に準拠して、色の退色変化における耐候性について級判定により評価した。
【００５７】
（ポリマー重合）
乾燥窒素雰囲気下の反応容器に、水分率が１００ｐｐｍ以下のＮ，Ｎ−ジメチルアセトアミド（ＤＭＡｃ）７２１．５質量部を秤量し、このＤＭＡｃ中にメタフェニレンジアミン９７．２質量部（５０．１８モル％）を溶解させ、０℃に冷却した。この冷却したＤＭＡｃ溶液に、さらにイソフタル酸クロライド（以下ＩＰＣと略す）１８１．３質量部（４９．８２モル％）を徐々に攪拌しながら添加し、重合反応を行った。
【００５８】
次に、平均粒径が１０μｍ以下の水酸化カルシウム粉末を６６．６質量部秤量し、重合反応が完了したポリマー溶液に対してゆっくり加え、中和反応を実施した。水酸化カルシウムの投入が完了した後、さらに４０分間攪拌して、透明なポリマー溶液を得た。得られたポリマー溶液からポリメタフェニレンイソフタルアミドを単離してＩＶを測定したところ、１．６５であった。また、ポリマー溶液中のポリマー濃度は１７％であった。
【００５９】
［実施例１〜４］
芳香族縮合リン酸エステルであるレゾルシノールビス−ジキシレニルホスフェートのＤＭＡｃへの溶解度を測定したところ、溶解度：＞５％、ＤＭＡｃ６０％水溶液には、溶解度：０％で不溶であった。また、この化合物の熱分解開始温度は３２０℃であった。この化合物を難燃剤として該ポリマー溶液に、ポリマー成分中のリン含有量としてそれぞれ０．２０％、０．３０％、０．４０％、０．５０％となるよう添加し、減圧脱法して紡糸ドープとした。
【００６０】
［比較例１］
有機リン化合物のＤＭＡｃへの溶解度が５％以上ではあるが、ＤＭＡｃ６０％水溶液にもよく溶解するトリス（クロロプロピル）ホスフェート（熱分解開始温度：１６０℃）を該ポリマー溶液に、ポリマー成分中のリン含有量で０．９５％となるよう添加し、減圧脱法して紡糸ドープとした。このときポリマー成分中の塩素含有量は３．２０％であった。
【００６１】
［比較例２］
該ポリマー溶液に、なにも添加せず、減圧脱法して紡糸ドープとした。
（紡糸）
上記紡糸ドープを、孔径０．０７ｍｍ、孔数５００の紡糸口金から、浴温度３０℃の凝固浴中に吐出して紡糸した。凝固液の組成は、水／ＤＭＡｃ＝４５／５５（質量部）であり、凝固浴中に糸速７ｍ／分で吐出して紡糸した。
引き続き、温度４０℃の水／ＤＭＡｃ＝４５／５５の組成の可塑延伸浴中にて、３．７倍の延伸倍率で延伸を行った。
【００６２】
延伸後、２０℃の水／ＤＭＡｃ＝７０／３０の浴（浸漬長１．８ｍ）、続いて２０℃の水浴（浸漬長３．６ｍ）で洗浄し、さらに６０℃の温水浴（浸漬長５．４ｍ）に通して十分に洗浄を行った。
【００６３】
洗浄後の繊維について、表面温度３００℃の熱ローラーにて乾熱処理を施し、得られたメタ型全芳香族ポリアミド繊維をトウの状態でサンプリングし破断強力、破断伸度の測定を行った。
【００６４】
さらに得られたトウ状態の繊維を束ねてクリンパーを通し、捲縮を付与した後、カッターでカットして５１ｍｍの短繊維とすることにより、原綿を得た。得られた原綿を用いて難燃性ＬＯＩ値と色差計を用いて明度Ｌと色度ｂの値を測定した。この結果を表１に示す。
【００６５】
得られた５１ｍｍの短繊維を用いて、通常のリング紡績法により２０番手の紡績糸を得た。さらに、この紡績糸を用いて、平織の目付１２０ｇ／ｍ３の織物を作成し、この織物の耐光性の評価を行った。
【００６６】
【表１】
2020020058.tif 000002
【００６７】
［実施例５］
芳香族縮合リン酸エステルのＤＭＡｃへの溶解度が５％以上、ＤＭＡｃ６０％水溶液には、溶解度：０％で不溶であるレゾルシノールビス−ジキシレニルホスフェート（熱分解開始温度：３２０℃）を該ポリマー溶液に、ポリマー成分中のリン含有量で０．５０％となるよう添加し、更に耐光安定剤としてチヌビン２３４をポリマー成分に対し３．０％となるよう添加し、減圧脱法して紡糸ドープとした。
【００６８】
［比較例３］
該ポリマー溶液に、耐光安定剤としてチヌビン２３４のみをポリマー成分に対し３．０％となるよう添加し、減圧脱法して減圧脱法して紡糸ドープとした。
【００６９】
これらの紡糸ドープを用い、上記（紡糸）と同様の方法でメタ型全芳香族ポリアミド繊維トウを得、これを短繊維とすることにより、原綿を得た。上記と同様にトウの状態で破断強力、破断伸度の測定を行い、得られた原綿を用いて難燃性ＬＯＩ値と色差計を用いて明度Ｌと色度ｂの値を測定した。得られた５１ｍｍの短繊維を用いて、通常のリング紡績法により２０番手の紡績糸を得た。さらに、この紡績糸を用いて、平織の目付１２０ｇ／ｍ３の織物を作成し、この織物の耐光性の評価を行った。その結果を表２に示す。
【００７０】
【表２】
2020020058.tif 000003
【００７１】
実施例１において少量の難燃剤の添加で難燃性ＬＯＩ値を３４まで向上することができた。更に実施例２〜４において難燃剤の添加量が増えるとともに難燃性ＬＯＩ値の向上が確認された。この時、難燃剤を添加していない比較例２に対して、強力の低下は確認されなかった。
【００７２】
一方比較例１で用いた難燃剤は、過剰に添加することで難燃性を向上させることができたが、繊維強度の低下がみられ、原綿色も黄色く変色し、白色製品としての価値が低いものとなった。
【００７３】
白色製品において光にさらされることによる変色が問題になるが、比較例２の耐光性は１級を示し、光を照射した部分の変色がひどくこれを解決するために耐光安定剤を添加することができる。
【００７４】
比較例３において耐光剤のみを添加すると耐光性が３級と良好となるが、耐熱性の低い耐光剤が添加されたことにより原綿の難燃性ＬＯＩ値は２６と低い値となった。
【００７５】
実施例５において難燃剤を添加することにより、耐光性３級を維持しながら難燃性ＬＯＩ値が３６まで改善された。
【産業上の利用可能性】
【００７６】
本発明によって、有機リン化合物からなる難燃剤の添加なしでは発現しない高い難燃性能を持ったメタ型全芳香族ポリアミド繊維からなる織物を得ることができ、スクリムとしてフェルトと複合化することにより、バッグフィルターにおいてこれまでに無い極めて有用な白色の繊維素材を提供することができる。